СПОСОБ ДУБЛЕНИЯ КОЖИ
METHOD OF TANNING

Изобретение относится к кожевенному производству, в частности к способам выработки ворсовой кожи крупного рогатого скота, предназначенной для изготовления верха обуви, одежды и кожгалантерейных изделий.
Известен способ выработки натуральной кожи, включающий обработку хромовым дубителем, нейтрализацию, наполнение акриловым полимером, додубливание растительным дубителем, описанный в кн.«Химия и технология кожи и меха»./ Под ред. Страховой И.Л. М.: Легпромиздат, 1985 г., с.220. Данный способ имеет недостатки, главным из которых является длительное время контакта кожи с дубящим веществом и недостаточная пропитка им отдельных участков кожи.
Известен также способ, описанный в патенте РФ №2056710, С14С 9/00 А 1996. Данный способ включает додубливание полуфабриката хромовым дубителем, нейтрализацию, обработку сульфатированным жиром в присутствии акрилового сополимера в количестве каждого 2-3% от массы полуфабриката, считая 100% жир и сухой остаток с последующим крашением при ЖК=0,3-0,4 и 20-25%С, жированием и додубливанием органическими дубителями. Недостатком данного способа является то, что он не позволяет получить равномерное наполнение по всем топографическим участкам кожи фрагмента с высокими прочностными свойствами.
В качестве аналога предлагаемого способа принят патент РФ №2225451, C14С 13/00, 2004 г. Описываемый в патенте способ выработки натуральной ворсовой кожи включает додубливание полуфабриката хромовым дубителем, нейтрализацию, наполнение акриловым полимером, додубливание растительным дубителем, крашение анионными красителями, жирование, обработку уксусной или муравьиной кислотой и промывку, причем крашение и додубливание ведут при температуре 40-45°С и жидкостном коэффициенте 0,9-1,0 путем последовательной обработки водной дисперсией препарата Полинап-101 на основе полимера акриловой кислоты с молекулярной массой 60000-65000, полученного в атмосфере азота и нейтрализованого щелочью, и растительным дубителем, каждым в количестве 3-4% от массы полуфабриката в расчете на сухой остаток, дальнейшим введением перед крашением смеси нафталин растительным дубителем, каждым в количестве 3-4% от массы полуфабриката в расчете на сухой остаток, дальнейшим введением перед крашением смеси нафталинсульфоната и высокомолекулярного анионного поверхностно-активного вещества при их массовом соотношении 75-99:1-25 соответственно в количестве 2,5-3% от массы полуфабриката, а после крашения осуществляют обработку водным раствором препарата Полинап АД на основе катионного полиакриламида с молекулярной массой 30000-32000 в количестве 1,5-2,5% от массы полуфабриката в расчете на сухой остаток и далее муравьиной или уксусной кислотой до pH 3,6-3,8, сульфоната и высокомолекулярного анионного поверхностно-активного вещества при их массовом соотношении 75-99:1-25 соответственно в количестве 2,5-3% от массы полуфабриката, а после крашения осуществляют обработку водным раствором препарата Полинап АД на основе катионного полиакриламида с молекулярной массой 30000-32000 в количестве 1,5-2,5% от массы полуфабриката в расчете на сухой остаток и далее муравьиной или уксусной кислотой до pH 3,6-3,8.
Предлагаемый способ отличается тем, что обрабатываемый полуфабрикат вместе с рабочими растворами помещают в поле воздействия ультразвуковых волн. Ультразвуковые волны, распространяющиеся в жидкой среде, способствуют более быстрому и эффективному проникновению жидкости в толщу обрабатываемого продукта. Действие ультразвуковых волн на процесс проникновения в пустоты, имеющиеся в материале, описано, например, в кн. «Ультразвук»./ Гл. ред. Голямина И.П. - М.: Советская энциклопедия, 1979 г., с.350-351 и заключается в увеличении проникающей способности частиц жидкости под влиянием ультразвуковых волн. Авторами были проведены опыты по изучению влияния ультразвуковых волн на образцы натуральной кожи в растворе дубильных неорганических веществ. Они показали увеличение скорости пропитки кожи реагентом в 4,5-4,7 раз, несмотря на сложный характер поверхности кожи, представляющий собой систему сложных переплетений, образующих плотную структуру.
В качестве прототипа может быть использован способ дубления кожи, включающий обработку кожевенного полуфабриката в растворе дубителя при одновременном пропускании в растворе с кожевенным полуфабрикатом ультразвуковых волн, отличающийся тем, что перед пропусканием ультразвуковых волн предварительно измеряют суммарную толщину n всего кожевенного полуфабриката и коэффициент затухания α ультразвука при частоте 1 МГц, а рабочую частоту ультразвука определяют по формуле
Способ описан в патенте РФ №2045580, C14C 3/30, 1995 г.
Однако данный способ имеет недостатки, главным из которых является накопление продуктов реакции взаимодействия раствора дубителя с веществом полуфабриката в зоне обработки полуфабриката. Устранение данного недостатка возможно при условии наличия ионного тока в рабочем растворе. С целью создания такого ионного тока с помощью электродов, размещенных по краям емкости с раствором, пропускают постоянный электрический ток силой 2-4 ампера. Опыты показали, что при более сильном токе происходит нагрев и даже вскипание рабочего раствора, а при более слабом токе эффект его воздействия недостаточен.
Между существенными отличительными признаками заявляемого способа и достигаемым техническим результатом существует причинно-следственная связь, показанная в таблице, составленной по результатам упомянутых опытов.
Возможность осуществления заявляемого изобретения подтверждается применением в технике устройств для создания ионного тока в жидкости. Так, для лабораторных экспериментов был использован источник ультразвуковых волн от бытовой стиральной машины «Ретона», а также сетчатых медных электронов, находящихся под напряжением, создаваемым выпрямителем 220/ 24B 6A. Опыты показали увеличение глубины пропитки образцов полуфабриката в 2,5-4,7 раза. Возможно также и сокращение времени обработки при сохранении постоянной глубины пропитки не менее чем в 2,5 раза.
Результаты сравнительных опытов по изучению влияния ультразвуковых волн на скорость и глубину пропитки слоя кожи контрольным веществом
Виды технического
Показатели по данным опытов
Пояснение, за счет
результата и их
1
2
чего (отличительный
размерность: глубина
признак) стало
пропитки образцов
возможным
кожи, мм
увеличение результата
Глубина пропитки образцов кожи в мм
0,8 мм
3,76 мм
В случае опыта 2
происходило
дополнительное
воздействие
постоянного
тока силой 2-4A
в зоне контакта
образца кожи и
раствора контрольного
вещества